(57)【特許請求の範囲】
【請求項１】
（ａ）４０〜８５重量％のポリ（１，４−シクロヘキサンジメタノールテレフタレート）と、
（ｂ）５〜５０重量％の二酸化チタンと、
（ｃ）前記ポリ（１，４−シクロヘキサンジメタノールテレフタレート）と反応する官能基が結合しているポリマーと
を含み、
官能基が結合している前記ポリマーが熱可塑性アクリルポリマーであり、
重量％が前記組成物の全重量を基準にしていることを特徴とする組成物。
【請求項２】
０．５〜１５重量％の（ｃ）ポリマーを含むことを特徴とする、請求項１に記載の組成物。
【請求項３】
前記ポリマーに結合している官能基がエポキシ基を含むことを特徴とする請求項１または２に記載の組成物。
【請求項４】
前記ポリマーに結合している官能基がカルボン酸無水物基、ヒドロキシル基、カルボキシル基またはイソシアネート基を含むことを特徴とする請求項１または２に記載の組成物。
【請求項５】
前記エポキシ基が前記ポリ（１，４−シクロヘキサンジメタノールテレフタレート）と反応する前記ポリマーにグラフトしていることを特徴とする請求項３に記載の組成物。
【請求項６】
官能基が結合している前記ポリマーがエチレンと（メタ）アクリレートモノマーとのコポリマーを含むことを特徴とする請求項１から５のいずれか１項に記載の組成物。
【請求項７】
官能基が結合している前記ポリマーがエチレンと、エチルアクリレートまたはｎ−ブチルアクリレートと、グリシジルメタクリレートとのコポリマーを含むことを特徴とする請求項１から６のいずれか１項に記載の組成物。
【請求項８】
（ａ）４０〜８５重量％のポリ（１，４−シクロヘキサンジメタノールテレフタレート）と、
（ｂ）５〜５０重量％の二酸化チタンと、
（ｃ）エチレン／メチルアクリレートコポリマーおよび／またはエチレンと、エチルアクリレートまたはｎ−ブチルアクリレートと、グリシジルメタクリレートとのコポリマーと
を含み、重量％が前記組成物の全重量を基準にしていることを特徴とする組成物。
【請求項９】
１〜２０重量％の１または複数の無機強化剤をさらに含むことを特徴とする請求項１から８のいずれか１項に記載の組成物。
【請求項１０】
前記無機強化剤がガラス繊維を含むことを特徴とする請求項９に記載の組成物。
【請求項１１】
１〜２０重量％の１または複数の無機充填剤をさらに含むことを特徴とする請求項１から１０のいずれか１項に記載の組成物。
【請求項１２】
前記無機充填剤がタルクを含むことを特徴とする請求項１１に記載の組成物。
【請求項１３】
０．１〜３重量％の酸化安定剤をさらに含むことを特徴とする請求項１から１２のいずれか１項に記載の組成物。
【請求項１４】
前記組成物がポリブチレンテレフタレート、ポリエチレンテレフタレートまたは液晶ポリエステルをさらに含むことを特徴とする請求項１から１３のいずれか１項に記載の組成物。
【請求項１５】
前記組成物が１５〜５０重量％の二酸化チタンを含むことを特徴とする請求項１から１４のいずれか１項に記載の組成物。
【発明の詳細な説明】
【技術分野】
【０００１】
本発明は、二酸化チタンを含有するポリ（１，４−シクロヘキサンジメタノールテレフタレート）（ＰＣＴ）組成物を含む発光ダイオードアセンブリの部品に関する。
【背景技術】
【０００２】
発光半導体ダイオード（ＬＥＤ）は、従来の光源と比べて多くの利点のゆえに多くの用途で光源としてますます用いられている。ＬＥＤは、一般に、白熱光源および他の光源より大幅により少ない電力を消費し、作動するのに低い電圧を必要とし、機械的衝撃に耐え、低い維持費を必要とし、作動時に最少の熱を発生する。結果として、ＬＥＤは多くの用途において白熱光源および他の光源に取って代わり、交通信号、大面積ディスプレイ（ビデオディスプレイを含む）、内部照明および外部照明、携帯電話ディスプレイ、自動車ディスプレイおよびフラッシュライトのような様々な分野で利用されてきた。
【０００３】
ＬＥＤは、アセンブリ中の部品のような用途において典型的に用いられる。ＬＥＤアセンブリは、少なくとも１つのＬＥＤを部分的に取り囲むハウジングとダイオードと電気回路との間の電気結線とを含む。アセンブリは、ハウジングに接着されるレンズであって、ＬＥＤを完全にまたは部分的に覆うとともにＬＥＤによって放出される光に焦点を合わせるように作用するレンズを更に含んでもよい。
【０００４】
高分子材料は、射出成形することができかなりの設計の融通性を提供するため、ＬＥＤハウジングを高分子材料から製造することが望ましいであろう。しかし、有用な高分子組成物は、好ましくは多くの条件を満足させるであろう。多くのＬＥＤアセンブリが高温で作用する還流炉溶接プロセスを用いて回路基板に取り付けられるので、有用な組成物は、溶接条件に耐えるために十分に耐熱性であるとともに溶接プロセス中のハウジング表面の膨れが最少であろう。有用な組成物は、更に好ましくは、ハウジングによって反射される光の量を最大にするために良好な白色度および／または反射率を示し、良好な耐紫外線性、ＬＥＤアセンブリの作動温度に対する良好な長期抵抗性を有し、用いられるあらゆるレンズ材料への良好な粘着力を有するであろう。本発明において用いられるポリ（１，４−シクロヘキサンジメタノールテレフタレート）組成物は前述した要件を満足させる。
【０００５】
（特許文献１）には、発光ダイオード反射材の製造において有用なポリアミド樹脂組成物が開示されている。しかし、ポリアミドは、紫外線または熱にさらされると良好な保色性をもたないことが多い。
【先行技術文献】
【特許文献】
【０００６】
【特許文献１】国際公開第０３／０８５０２９号パンフレット
【特許文献２】米国特許第４，７５３，９８０号明細書
【発明の概要】
【課題を解決するための手段】
【０００７】
ポリ（１，４−シクロヘキサンジメタノールテレフタレート）組成物を含む発光ダイオードアセンブリハウジングであって、この組成物が、
（ｅ）約４０〜約９５重量％のポリ（１，４−シクロヘキサンジメタノールテレフタレート）と、
（ｆ）約５〜約６０重量％の二酸化チタンと、
（ｇ）０〜約４０重量％の少なくとも１種の無機強化剤または無機充填剤と、
（ｈ）０〜約３重量％の少なくとも１種の酸化安定剤と
を含み、重量％が組成物の全重量を基準にしている、発光ダイオードアセンブリハウジングが本明細書で開示されている。
【発明を実施するための形態】
【０００８】
本明細書において用いられる「発光ダイオードアセンブリ」または「ＬＥＤアセンブリ」という用語は、少なくとも１つの発光半導体ダイオード、電気回路にダイオードを接続できる電気結線およびダイオードを部分的に取り囲むハウジングを含むデバイスを意味する。ＬＥＤアセンブリは、ＬＥＤを完全にまたは部分的に覆うレンズを任意に有してもよい。
【０００９】
ＬＥＤアセンブリハウジングは二酸チタンを含むポリ（１，４−シクロヘキサンジメタノールテレフタレート）（ＰＣＴ）組成物を含む。
【００１０】
ポリ（１，４−シクロヘキサンジメタノールテレフタレート）（ＰＣＴ）は、ジオールとジカルボン酸から形成されたポリエステルを意味する。ジオール反復単位の少なくとも約８０モル％、より好ましくは少なくとも約９０モル％、特に好ましくは全部が１，４−シクロヘキサンジメタノールから誘導され、そして式（Ｉ）の反復単位である。
【００１１】
【化１】
0005592425.tif 000002
【００１２】
ジカルボン酸反復単位の少なくとも約８０モル％、より好ましくは少なくとも約９０モル％、特に好ましくは全部がテレフタル酸から誘導され、そして式（ＩＩ）の反復単位である。
【００１３】
【化２】
0005592425.tif 000003
【００１４】
ＰＣＴは、ヒドロキシカルボン酸から誘導された１つまたは複数の反復単位１０モル％以下（存在する（Ｉ）および（ＩＩ）の合計量を基準にして）も含んでよい。但し、こうした反復単位が存在しないことが好ましい。好ましい特定の１つのＰＣＴはジオール反復単位として（Ｉ）を含み、（ＩＩ）は９５モル％のジカルボン酸反復単位であり、他の５モル％のジカルボン酸反復単位はイソフタル酸から誘導され、ヒドロキシカルボン酸から誘導された反復単位は存在しない。ＰＣＴは組成物の約４０〜約９５重量％で、または組成物の全重量を基準にして好ましくは約５０〜約８５重量％で存在する。
【００１５】
組成物は、他の熱可塑性ポリエステル（ポリ（エチレンテレフタレート）、ポリ（プロピレンテレフタレート）、ポリ（ブチレンテレフタレート）およびポリ（ナフタレンテレフタレート）など）および液晶ポリエステルなどの他の熱可塑性ポリマー約７０％以下または好ましくは約１〜約４０重量％を任意に含んでもよい。ここで、重量％はＰＣＴおよび他の熱可塑性ポリマーの合計重量を基準にしている。
【００１６】
組成物の中で用いられる二酸化チタンはいかなる種類であってもよいが、好ましくはルチル形態を取っている。二酸化チタンは全組成物の約５〜約６０重量％、または好ましくは約１５〜約５０重量％、あるいはより好ましくは約２０〜約４０重量％を占める。
【００１７】
二酸化チタン粒子の表面は、好ましくは被覆されている。二酸化チタンは、好ましくは最初に無機被膜で、次に無機被膜上に被着される有機被膜で被覆される。二酸化チタン粒子は、当該技術分野で知られている任意の方法を用いて被覆してもよい。好ましい無機被膜は金属酸化物を含む。有機被膜は、カルボン酸、ポリオール、アルカノールアミンおよび／またはケイ素化合物の１つまたは複数を含んでもよい。
【００１８】
有機被膜として用いるために適するカルボン酸の例には、アジピン酸、テレフタル酸、ラウリン酸、ミリスチン酸、パルミチン酸、ステアリン酸、ポリヒドロキシステアリン酸、オレイン酸、サリチル酸、リンゴ酸およびマレイン酸が挙げられる。本明細書において用いられる「カルボン酸」という用語はカルボン酸のエステルおよび塩を含む。
【００１９】
有機被膜のため適するケイ素化合物の例には、シリケート；オルガノアルコキシシラン、アミノシラン、エポキシシラン、メルカプトシランおよびポリヒドロキシシロキサンを含む有機シランおよび有機シロキサンが挙げられるが、それらに限定されない。適するシランは式ＲＸＳｉ（Ｒ’）４−Ｘ（式中、Ｒは１〜約２０個の炭素原子を有する非加水分解性の脂肪族基、脂環式基または芳香族基であり、Ｒ’はアルコキシ基、ハロゲン基、アセトキシ基またはヒドロキシ基などの１つまたは複数の加水分解性基であり、Ｘは１、２または３である）で表され得る。
【００２０】
有機被膜のために適する有用なシランは、ヘキシルトリメトキシシラン、オクチルトリエトキシシラン、ノニルトリエトキシシラン、デシルトリエトキシシラン、ドデシルトリエトキシシラン、トリデシルトリエトキシシラン、テトラデシルトリエトキシシラン、ペンタデシルトリエトキシシラン、ヘキサデシルトリエトキシシラン、ヘプタデシルトリエトキシシラン、オクタデシルトリエトキシシラン、Ｎ−（２−アミノエチル）３−アミノプロピルメチルジメトキシシラン、Ｎ−（２−アミノエチル）３−アミノプロピルトリメトキシシラン、３−アミノプロピルトリエトキシシラン、３−グリシドキシプロピルトリメトキシシラン、３−グリシドキシプロピルメチルジメトキシシラン、３−メルカプトプロピルトリメトキシシランおよびそれらの２つ以上の組み合わせの１つまたは複数を含む。他の有用なシランにおいて、Ｒは８〜１８個の間の炭素原子を有し、Ｒ’はクロロ基、メトキシ基、エトキシ基またはヒドロキシ基の１つまたは複数である。
【００２１】
有機被膜が存在するとき、有機被膜は、被覆された二酸化チタンの好ましくは約０．１〜約１０重量％、またはより好ましくは約０．５〜約７重量％、あるいはなおより好ましくは約０．５〜約５重量％を占める。
【００２２】
適する無機被膜の例には、ケイ素、アルミニウム、ジルコニウム、リン、亜鉛および希土類元素などの酸化物および含水酸化物を含む金属酸化物および金属含水酸化物が挙げられる。好ましい金属酸化物はアルミナである。
【００２３】
無機被膜は、被覆された二酸化チタンの好ましくは約０．２５〜約５０重量％、またはより好ましくは約１．０〜約２５重量％、あるいはなおより好ましくは約２〜約２０重量％を占める。
【００２４】
組成物は、１つまたは複数の無機強化剤および／または無機充填剤約４０重量％以下を任意に含んでもよい。適する強化剤の例には、ガラス繊維および鉱物、特にウォラストナイトなどの繊維状鉱物が挙げられる。充填剤の例には、炭酸カルシウム、タルク、マイカおよびカオリンが挙げられる。強化剤および／または充填剤が存在するとき、強化剤および／または充填剤は、全組成物の好ましくは約１〜約４０重量％、またはより好ましくは約１〜約２０重量％で存在する。
【００２５】
組成物は約１５重量％以下の１つまたは複数の高分子強化剤を任意に含有してもよい。この強化剤は、典型的には、ＰＣＴ（および存在する任意の他のポリマー）と反応できる官能基が結合している一般に２００℃未満、好ましくは１５０℃未満の比較的低い融点を有するエラストマーである。ＰＣＴが存在するカルボキシル基およびヒドロキシル基を通常は有するので、これらの官能基は、通常は、カルボキシル基および／またはヒドロキシル基と反応することが可能である。こうした官能基の例には、エポキシ、無水カルボキン酸、ヒドロキシル（アルコール）、カルボキシルおよびイソシアネートが挙げられる。好ましい官能基はエポキシおよび無水カルボキン酸であり、エポキシは特に好ましい。こうした官能基は既に存在するポリマー上に小分子をグラフトすることにより、または高分子強化剤分子を共重合によって製造するときに所望の官能基を含むモノマーを共重合することにより高分子強化剤に通常「結合」される。グラフト化の例として、無水マレイン酸は、ラジカルグラフト化技術を用いて炭化水素ゴム上にグラフトさせてもよい。得られたグラフト化ポリマーは、それに結合されたカルボン酸無水物および／またはカルボキシル基を有する。官能基をポリマーに共重合させている高分子強化剤の例は、適切な官能基を含むエチレンと（メタ）アクリレートモノマーとのコポリマーである。本明細書における（メタ）アクリレートは、アクリレート、メタクリレートまたは２つの混合物のいずれであってもよい。有用な（メタ）アクリレート官能性化合物には、（メタ）アクリル酸、２−ヒドロキシエチル（メタ）アクリレート、グリシジル（メタ）アクリレートおよび２−イソシアナトエチル（メタ）アクリレートが挙げられる。エチレンおよび官能性（メタ）アクリレートモノマーに加えて、酢酸ビニル；エチル（メタ）アクリレート、ｎ−ブチル（メタ）アクリレートおよびシクロヘキシル（メタ）アクリレートなどの非官能化（メタ）アクリレートエステルなどの他のモノマーをこうしたポリマーに共重合させてもよい。好ましい強化剤には、米国特許公報（特許文献２）にリストされた強化剤が挙げられる。この特許は本明細書に参照により援用する。特に好ましい強化剤は、エチレン、エチルアクリレートまたはｎ−ブチルアクリレートと、グリシジルアクリレートとのコポリマー（ＥＢＡＧＭＡなど）およびエチレン／メチルアクリレートコポリマーである。
【００２６】
高分子強化剤が、官能基を含むモノマーから誘導された反復単位約０．５〜約２０重量％、好ましくは約１．０〜約１５重量％、より好ましくは約７〜約１３重量％を含むことが好ましい。官能化モノマーから誘導された反復単位の２種以上が高分子強化剤中に存在してもよい。高分子強化剤の量および／または官能基の量を増やすことにより組成物の靱性を高めることが見出された。しかし、これらの量は、好ましくは、特に最終部品形状を達成する前に組成物が架橋してもよい点まで増やされるべきではない。
【００２７】
高分子強化剤はエチレンのコポリマーではない熱可塑性アクリルポリマーであってもよい。熱可塑性アクリルポリマーは、アクリル酸、アクリレートエステル（メチルアクリレート、ｎ−プロピルアクリレート、イソプロピルアクリレート、ｎ−ブチルアクリレート、ｎ−ヘキシルアクリレートおよびｎ−オクチルアクリレートなど）、メタクリル酸およびメタクリレートエステル（メチルメタクリレート、ｎ−プロピルメタクリレート、イソプロピルメタクリレート、ｎ−ブチルメタクリレート（ＢＡ）、イソブチルメタクリレート、ｎ−アミルメタクリレート、ｎ−オクチルメタクリレートおよびグリシジルメタクリレート（ＧＭＡ）など）を重合することにより製造される。前述したモノマータイプの１つまたは複数とスチレン、アクリロニトリル、ブタジエンおよびイソプレンなどを重合することにより製造されたコポリマーに加えて、前述したモノマータイプの２つ以上から誘導されたコポリマーも用いてよい。これらのコポリマー中の成分の一部または全部は、好ましくは０℃以下のガラス転移温度を有するべきである。熱可塑性アクリルポリマー強化剤の調製のために好ましいモノマーは、メチルアクリレート、ｎ−プロピルアクリレート、イソプロピルアクリレート、ｎ−ブチルアクリレート、ｎ−ヘキシルアクリレートおよびｎ−オクチルアクリレートである。
【００２８】
熱可塑性アクリルポリマー強化剤がコア−シェル構造を有することが好ましい。コア−シェル構造は、コア部分が０℃以下のガラス転移温度を有する一方で、シェル部分が好ましくはコア部分のガラス転移温度より高いガラス転移温度を有する構造である。コア部分はシリコーンでグラフトされていてもよい。シェル部分は、シリコーンおよびフッ素などの低表面エネルギー基材でグラフトされていてもよい。表面にグラフトされた低表面エネルギーを有するコア−シェル構造を有するアクリルポリマーは、本発明の組成物の熱可塑性ポリエステルおよび他の成分との混合中または混合後に自己凝集し、組成物中に容易に均一に分散させることが可能である。
【００２９】
強化剤が存在するとき、強化剤は、組成物の全重量の好ましくは約０．５〜約１５重量％、またはより好ましくは約１〜約１０重量％、あるいはなおより好ましくは約１〜約５重量％を占める。
【００３０】
組成物は約３重量％以下の１つまたは複数の酸化安定剤を任意に含む。適する酸化安定剤の例には、ホスフィット安定剤およびハイポホスフィット安定剤、ヒンダードフェノール安定剤、ヒンダードアミン安定剤およびチオエステルが挙げられる。酸化安定剤が存在するとき、酸化安定剤は、組成物の全重量の約０．１〜約３重量％、または好ましくは約０．１〜約１重量％、あるいはより好ましくは約０．１〜約０．６重量％を占める。
【００３１】
組成物は約３重量％以下の紫外線安定剤またはＵＶ遮断剤を任意に更に含んでもよい。例には、トリアゾールおよびトリアジンが挙げられる。紫外線安定剤が存在するとき、紫外線安定剤は、組成物の全重量の約０．１〜約３重量％、または好ましくは約０．１〜約１重量％、あるいはより好ましくは約０．１〜約０．６重量％を占める。
【００３２】
組成物は、ブレンドが均一体を形成するように、高分子成分の全部が互いの内部でよく分散され、非高分子成分の全部がポリマーマトリックス中でよく分散され、ポリマーマトリックスによって結合されている溶融された混合ブレンドである。本発明の高分子成分と非高分子成分を組み合わせるために、いかなる溶融混合方法も用いてよい。例えば、高分子成分および非高分子成分は、単一工程添加を通して一度に、または段階的に例えば、一軸スクリュー押出機または二軸スクリュー押出機、ブレンダー、ニーダーまたはバンバリーミキサなどの溶融ミキサに添加し、その後、溶融混合させてもよい。段階的に高分子成分および非高分子成分を添加する時、高分子成分および／または非高分子成分の一部を最初に添加し、溶融混合し、残りの高分子成分および非高分子成分を後で添加し、よく混合された組成物を得るまで更に溶融混合させる。
【００３３】
本発明のＬＥＤアセンブリハウジングはシングルピースの形態を取ってもよいか、または２つ以上のサブパートを組み立てることにより形成させてもよい。本発明のＬＥＤアセンブリハウジングがシングルピースの形態を取るとき、本発明のＬＥＤアセンブリハウジングはＰＣＴ組成物から調製される。本発明のＬＥＤアセンブリハウジングが２つ以上のサブパートから形成されるとき、これらのパートの少なくとも１つはＰＣＴ組成物から調製される。本発明のＬＥＤアセンブリハウジングが２つ以上のサブパートから形成されるとき、これらのパートの１つまたは複数は、金属、セラミックまたはＰＣＴ組成物以外の高分子材料であってもよい。接着させることにより、あるいは金属パートまたは他の高分子パート上に高分子材料をオーバーモールドすることによりサブパートを機械的に接続してもよい。本発明において用いられる組成物から調製されたハウジングまたはハウジングサブパートは、射出成形などの当業者に知られていて、適するいずれかの溶融加工方法によってＰＣＴ組成物から成形してもよい。ハウジングは、ハウジングに挿入されたＬＥＤへの電気結線を作るために使用できる金属（銅または銀被覆銅など）リードフレーム上にオーバーモールドしてもよい。
【００３４】
ハウジングはＬＥＤを取り囲むハウジングの部分内に好ましくはキャビティを有し、キャビティは外向き方向且つレンズが存在する場合にレンズに向けてＬＥＤ光を反射するように作用する。キャビティは、円柱状、円錐状、放物線状または他の曲面状であってもよく、好ましくは平滑面を有する。あるいは、キャビティの壁は、ダイオードに平行または実質的に平行であってもよい。レンズは、ダイオードキャビティ上に形成させてもよく、エポキシ材料またはシリコーン材料を含んでもよい。
【００３５】
交通信号、大面積ディスプレイ（ビデオディスプレイを含む）、ビデオスクリーン、内部照明および外部照明、携帯電話ディスプレイバックライト、自動車ディスプレイ、車両ブレーキライト、車両ヘッドランプ、ラップトップコンピュータディスプレイバックライト、歩行者床照明、およびフラッシュライトなどの用途において用いられるＬＥＤアセンブリに本発明のハウジングを導入してもよい。
【実施例】
【００３６】
約３５０ｒｐｍのスクリュー速度および約３３０℃の溶融温度を用いて約３００℃で運転する５５ｍｍニーダー内で表１に示した成分を溶融ブレンドすることにより実施例１〜５および比較例１の組成物を調製した。押出機から出ると、組成物を冷却し、ペレット化した。
【００３７】
以下の成分を表１に示している。
ＰＣＴはポリ（１，４−シクロヘキサンジメタノールテレフタレート）である。
ポリアミドは、テレフタル酸と、アジピン酸とヘキサメチレンジアミンから製造されたコポリアミドであり、約３１５℃の融点を有する。
強化剤Ａは、テネシー州キングスポートのイーストマン・ケミカル社（Ｅａｓｔｍａｎ  Ｃｈｅｍｉｃａｌ  Ｃｏ．（Ｋｉｎｇｓｐｏｒｔ，ＴＮ））によって供給されるＥＭＡＣ（登録商標）ＳＰ２２６０というエチレンメチルアクリレートコポリマーである。
強化剤Ｂはエチレン／ｎ−ブチルアクリレート／グリシジルメタクリレートターポリマーである。
潤滑剤は、ノースカロライナ州シャーロットのクラリアント・コーポレーション（Ｃｌａｒｉａｎｔ  Ｃｏｒｐ．（Ｃｈａｒｌｏｔｔｅ，ＮＣ））によって供給される「リコワックス（Ｌｉｃｏｗａｘ）」（登録商標）ＰＥＤ５２１である。
安定剤Ａはエポキシクレゾールノボラック樹脂である。
安定剤Ｂはバーゼル（Ｂａｓｅｌ）のチバ（Ｃｉｂａ）によって供給される「イルガフォス（Ｉｒｇａｆｏｓ）」（登録商標）１２である。
酸化防止剤Ａはバーゼル（Ｂａｓｅｌ）のチバ（Ｃｉｂａ）によって供給される「イルガノックス（Ｉｒｇａｎｏｘ）」（登録商標）１０１０である。
酸化防止剤Ｂはウェストバージニア州パーカーズバーグのＧ．Ｅ．スペシャルティ・ケミカルズ（Ｇ．Ｅ．Ｓｐｅｃｉａｌｔｙ  Ｃｈｅｍｉｃａｌｓ（Ｐａｒｋｅｒｓｂｕｒｇ，ＷＶ））によって供給される「ウルトラノックス（Ｕｌｔｒａｎｏｘ）」（登録商標）６２６Ａである。
酸化防止剤Ｃはバーゼル（Ｂａｓｅｌ）のチバ（Ｃｉｂａ）によって供給される「イルガノックス（Ｉｒｇａｎｏｘ）」（登録商標）１０９８である。
ポリ（ブチレンテレフタレート）は本願特許出願人によって供給される「クラスチン（Ｃｒａｓｔｉｎ）」（登録商標）６１３６である。
二酸化チタンＡはミッドランド州ハントバレーのミレニアム・インオーガニック・ケミカルズ（Ｍｉｌｌｅｎｉｕｍ  Ｉｎｏｒｇａｎｉｃ  Ｃｈｅｍｉｃａｌｓ（Ｈｕｎｔ  Ｖａｌｌｅｙ，ＭＤ））によって供給されるＲＣＬ４  ＴｉＯ２である。
二酸化チタンＢは本願特許出願人によって供給されるＰ−１５０である。
「ゼナイト（Ｚｅｎｉｔｅ）」（登録商標）６０００は本願特許出願人によって供給される液晶ポリエステルである。
ウォラストナイトは、ニューヨーク州ウィルスボロのナイコ・ミネラルズ（Ｎｙｃｏ  Ｍｉｎｅｒａｌｓ（Ｗｉｌｌｓｂｏｒｏ，ＮＹ））によって供給される「ナイド（Ｎａｙｄ）」Ｍ２００である。
【００３８】
１００℃のモールド温度を用いてＩＳＯ方法５２７−１／２に準拠して組成物をＩＳＯ引張バーに成形し、同じ方法を用いて引張弾性率を決定した。ノッチ付シャルピー衝撃強度をＩＳＯ１７９／１ｅＡに準拠して決定した。結果を表１に示している。
【００３９】
ＩＳＯ１１４７５：２００４に準拠する色度計を用い、そして１０℃でＣＩＥ  Ｄ６５昼光光源を用いて白色度指数を組成物ごとに決定した。１５０℃、１８０℃、２００℃または２３０℃で２時間にわたり空気中で熱熟成された引張バー上で測定を行った。結果を表１に示している。より高い数値はより良い白色度を示している。
【００４０】
浸漬はんだ付け試験を用いて耐膨れ性を決定した。厚さ０．８ｍｍのバーをＵＬ試験番号ＵＬ−９４に準拠して成形した。実施例１、２、４および５の組成物の２０ｍｍ垂直燃焼試験をレスカ社（Ｒｈｅｓｃａ  Ｃｏ．Ｌｔｄ．）の「ソルダーチェッカー（Ｓｏｌｄｅｒ  Ｃｈｅｃｋｅｒ）」ＳＡＴ−５１００内で１５ｍｍの深さに溶融はんだに５秒または１０秒にわたり浸漬させた。成形時乾燥状態（ＤＡＭ）で、または８５℃および相対湿度（ＲＨ）８５％で１６８時間にわたり状態調節後にバーを用いた。はんだは２５５、２６０または２６５℃の温度であった。はんだから除去されると、バーの表面膨れを検査した。結果を表２に示している。
【００４１】
ＵＶ線をＩＳＯ引張バーに照射することにより組成物の色の紫外線（ＵＶ）安定性を決定した。アトラス・エレクトリック・デバイシーズ社（ＡＴＬＡＳ  Ｅｌｅｃｔｒｉｃ  Ｄｅｖｉｃｅｓ  Ｃｏ．）によって供給されるテーブルトップ「サンテスト（ＳＵＮＴＥＳＴ）」太陽光暴露システムの試験チャンバにサンプルを入れた。試験チャンバ内でサンプルはＵＶ線に直接照射された。１組のサンプルにおいて、３００ｎｍ未満の波長を有する放射線をカットオフするフィルターを用いてバーに３００時間にわたって照射した。サンプルの表面温度は４０℃であり、ランプからサンプルまでの距離は２２ｃｍであった。第２のサンプル組において、フィルターを用いずにバーに４８時間にわたって照射した。サンプルの表面温度は７５℃であり、ランプからサンプルまでの距離は４ｃｍであった。第２組の条件はより厳しかった。
【００４２】
照射後、「データカラー（ＤＡＴＡＣＯＬＯＲ）」色度計を用いて６３０、５２０または４６０ｎｍでの入射放射線の％反射率を測定した。標準として規定された黒色トラップと白色タイルを測定することにより色度計を較正する。結果を表３に示している。より高い％はより良いＵＶ安定性を示している。
【００４３】
【表１】
0005592425.tif 000004
【００４４】
【表２】
0005592425.tif 000005
【００４５】
【表３】
0005592425.tif 000006
【００４６】
エポキシレンズを含む発光ダイオードアセンブリハウジングに実施例１〜５および比較例１の組成物を成形する。実施例１〜５の組成物から製造されたハウジングは、ハウジングを回路基板に溶接するときに表面膨れに対する良好な抵抗を有し、エポキシレンズへの良好な粘着力を有する。更に、実施例１〜５の組成物から製造されたハウジングは、比較例１の組成物から製造されたハウジングより、熱にさらされても大幅に改善された色安定性を有する。